(57)【特許請求の範囲】
【請求項１】
アノードと、カソードと、セパレータと、電解質溶液とを備えるリチウム電池であって、
該カソードは、該アノードに対向し、
該セパレータは、該アノードおよびカソードの間に位置し、
該アノード、カソードおよびセパレータが収容領域を規定し、
該電解質溶液は、該収容領域に配置され、また、有機溶媒、リチウム塩および添加剤を含有し、
該添加剤は、
マレイミド系化合物と、
ビニレンカーボネートと、
水とを含有し、ここで、該マレイミド系化合物は、マレイミド、ビスマレイミド、ポリマレイミド、ポリビスマレイミドおよびビスマレイミドとマレイミドとのコポリマーからなる群から選択され、該電解質溶液中の水の含有量が５０ｐｐｍ〜５００ｐｐｍの範囲である、リチウム電池。
【請求項２】
前記アノード、カソード、セパレータおよび電解質溶液に巻きつけられたパッケージ構造をさらに含む、請求項１に記載のリチウム電池。
【請求項３】
リチウム電池の製造方法であって、
ａ）−５℃〜１５℃の露点で、アノードとカソードをセパレータで分離して電池のジェリーロールを作る工程と、
ｂ）電解質溶液を収容領域に充填する工程と
を含み、工程ａ）において、該アノード、カソードおよびセパレータが収容領域を規定し、工程ｂ）において、該電解質溶液が有機溶媒、リチウム塩および添加剤を含有し、該添加剤が、
マレイミド系化合物と、
ビニレンカーボネートと、
水と
を含有し、ここで、該マレイミド系化合物は、マレイミド、ビスマレイミド、ポリマレイミド、ポリビスマレイミドおよびビスマレイミドとマレイミドとのコポリマーからなる群から選択され、該電解質溶液中の水の含有量が５０ｐｐｍ〜５００ｐｐｍの範囲である、リチウム電池の製造方法。
【請求項４】
電解質溶液を収容領域に充填する前記工程が、電池のジェリーロールを作った直後に実施される、請求項３に記載のリチウム電池の製造方法。
【請求項５】
前記アノード、カソード、セパレータおよび電解質溶液にパッケージ構造を巻きつける工程をさらに含む、請求項３に記載のリチウム電池の製造方法。
【発明の詳細な説明】
【技術分野】
【０００１】
本発明は、リチウム電池に関するものである。特に、本発明は、リチウム電池の電解質溶液に関するものである。
【背景技術】
【０００２】
一次電池は環境保護の要求事項に適合しないため、近年、再充電が可能な二次電池システムが徐々に注目されている。デジタルカメラ、携帯電話およびノート型パソコンなどの携帯用電子製品は全て、軽量な電池を必要とする。携帯用電子機器が急速に開発され普及するにつれて、軽量性、高い電圧、高いエネルギー密度などといったその特性から、繰り返し充放電のできるリチウム電池が市場で人気を集めている。従来の鉛蓄電池、ニッケル水素電池、ニッケル亜鉛電池およびニッケルカドミウム電池に比べ、リチウム電池は、高い使用電圧、高いエネルギー密度、軽量であること、長い耐用年数および環境保護などの利点を有しており、また、将来における電池の柔軟な応用性という点についても最良の選択である。従って、リチウム電池の軽量性、耐久性、高い電圧、高いエネルギー密度および高い安全性に関する性能要件が増え、リチウム電池は、軽量電気自動車、電気自動車および大口電力貯蔵産業における高い応用性および拡大の可能性を有している。
【０００３】
しかしながら、従来技術によれば、電池の電気化学反応時に水分が存在すると電気分解によってそれが酸素と水素になり、電池の膨張や性能の劣化をもたらすことから、リチウム電池は高い乾燥度および低含水率の環境下で製造しなければならない。さらに、電池に多量の水分があると、リチウム塩と反応してフッ化水素酸を形成するような副反応が起こり、かかる反応によって電極剤の遷移金属イオンの放出やコレクタ層の腐食をもたらすことがあり、その場合、容易に電池の危険な状況に至る。リチウム電池は、高い乾燥度および低含水率の（例えば、相対湿度が５％未満の）環境下で製造しなければならないので、多くの製造業者は、製造に関するプロセス要求に対処した生産および組立てを行うために乾燥室および乾燥工場を建設しなければならず、その結果、リチウム電池の製造業者は、高額な電気代を払わなければならない。一方で、電池における多量な水分の問題を改善するための二次パッケージ加工手順の実施には、エアチャンバーを使用することができる。二次パッケージ加工手順とは、最初の電気化学反応時に、電池に含まれる多量の水分を電気分解してガスにし、エアチャンバーへ流れ込むそのガスを導くための空間を電池中に保持し、そのあとに二次パッケージを実施してそのエアチャンバーを除去する操作を指す。従って、この二次パッケージの製造工程は、手間と時間がかかる。しかしながら、前述の製造工程は、全てが不便であり、追加製造コストを増大させることがある。
【発明の概要】
【課題を解決するための手段】
【０００４】
従って、本発明は、リチウム電池に関するものであり、該リチウム電池は、改善された電池性能を有する。
【０００５】
また、本発明は、リチウム電池の製造方法に関するものでもあり、該製造方法によって、低い乾燥度または通常の乾燥度の環境下で製造を実施する。
【０００６】
本発明は、アノード、カソード、セパレータおよび電解質溶液を含むリチウム電池を提供する。カソードは、アノードに対向する。セパレータは、アノードとカソードとの間に位置し、ここで、アノード、カソードおよびセパレータが、通常、収容領域を規定する。電解質溶液は、収容領域に配置され、有機溶媒、リチウム塩および添加剤を含有する。添加剤は、マレイミド系化合物、ビニレンカーボネートおよび水を含有し、ここで、マレイミド系化合物は、マレイミド、ビスマレイミド、ポリマレイミド、ポリビスマレイミドおよびビスマレイミドとマレイミドとのコポリマーからなる群から選択され、電解質溶液中の水の含有量は５０ｐｐｍ〜５００ｐｐｍの範囲である。
【００１４】
本発明のある実施形態において、リチウム電池は、さらに、アノード、カソード、セパレータおよび電解質溶液に巻きつけられるパッケージ構造を含む。
【００１５】
本発明は、リチウム電池の製造方法を提供し、次の工程を含む；−５℃〜１５℃の露点で、アノードとカソードをセパレータで分離して電池のジェリーロールを作り、ここで、通常、かかるアノード、カソードおよびセパレータが、収容領域を規定する；電解質溶液を、収容領域に充填し、ここで、かかる電解質溶液は有機溶媒、リチウム塩および添加剤を含有し、かかる添加剤はマレイミド系化合物と、ビニレンカーボネートと、水とを含有し、ここで、マレイミド系化合物は、マレイミド、ビスマレイミド、ポリマレイミド、ポリビスマレイミドおよびビスマレイミドとマレイミドとのコポリマーからなる群から選択され、電解質溶液中の水の含有量は５０ｐｐｍ〜５００ｐｐｍの範囲である。
【００１６】
本発明のある実施形態において、電解質溶液を収容領域に充填する工程は、電池のジェリーロールを作った直後に実施される。
【００１９】
本発明のある実施形態において、アノード、カソード、セパレータおよび電解質溶液にパッケージ構造が巻きつけられている。
【００２１】
前述の説明によれば、本発明のリチウム電池において、電解質溶液の混合添加剤中にマレイミド系化合物とビニレンカーボネートと水とが含まれているので、かかる混合添加剤は、電気化学的反応を起こして電極表面上に特別な物質を形成し、電極表面上の電解質溶液の分解を軽減するかもしれない。従って、リチウム電池の放充電のサイクル時における容量のロスを低減することができ、それにより効果的に電池容量が増え、こうして、電池の特性を改善することができる。
【００２２】
さらに、本発明のリチウム電池の製造方法によって電池の多量の水分に関する従来の問題を解決することができ、高い乾燥度および低含水率の環境は、製造にとって必要ではない。こうして、製造コストが効果的に低減され、電池性能が改善される。
【００２３】
本発明に関する前述およびその他の特徴および利点を理解しやすくするため、以下、図面とともに、いくつかの例となる実施形態を詳細に説明する。
【００２４】
添付図面は、本発明のさらなる理解を提供するために含まれ、本明細書の一部に組み込まれ、本明細書の一部を構成する。かかる図面は、本発明の実施形態を示しており、説明とともに本発明の原理を説明するに役立つものである。
【図面の簡単な説明】
【００２５】
【図１】は、本発明の一実施形態によるリチウム電池の断面図である。
【図２】は、図１における部分Ａの部分拡大図である。
【図３】は、本発明の一実施形態によるリチウム電池の製造工程を示したフローチャートである。
【図４】は、本発明の実験例および比較例による、充放電のサイクルとリチウム電池の容量の相関曲線を示した図である。
【図５】は、本発明の実験例および比較例による、リチウム電池の充電工程時のＡＣインピーダンス曲線を示した図である。
【発明を実施するための形態】
【００２６】
これから、本発明の好適な実施形態について詳細に述べ、その実施例を添付図面に示す。可能な限り、図面および説明において、同一の、または対応する部分を言及するには同一の参照番号を用いている。
【００２７】
図１は、本発明のある実施形態によるリチウム電池の断面図である。図１に関して、リチウム電池１００は、アノード１０２、カソード１０４、セパレータ１０６および電解質溶液１０８を含む。カソード１０４はアノード１０２に対向し、セパレータはアノード１０２とカソード１０４との間に位置する。通常、アノード１０２、カソード１０４およびセパレータ１０６が、収容領域１１０を規定する。電解質溶液１０８は、収容領域１１０に配置される。リチウム電池１００は、パッケージ構造１１２をさらに含む。パッケージ構造１１２は、通常のアルミ箔のパッケージとすることができ、アノード１０２、カソード１０４、セパレータ１０６および電解質溶液１０８に巻きつけて使用する。
【００２８】
アノード１０２は、銅箔１０２ａおよびアノード活物質１０２ｂを含み、アノード活物質１０２ｂは、銅箔１０２ａ上にコーティングまたはスパッタリングされている。アノード活物質１０２ｂは、ＬｉＡｌ、ＬｉＺｎ、Ｌｉ３Ｂｉ、Ｌｉ３Ｃｄ、Ｌｉ３Ｓｂ、Ｌｉ４Ｓｉ、Ｌｉ４．４Ｐｂ、Ｌｉ４．４Ｓｎ、ＬｉＣ６、Ｌｉ３ＦｅＮ２、Ｌｉ２．６Ｃｏ０．４Ｎ、Ｌｉ２．６Ｃｕ０．４Ｎ、またはこれらの組合せとすることができる。また、一方で、アノード活物質１０２ｂは、炭素粉末、グラファイト、カーボンファイバー、カーボンナノチューブ、またはこれらの混合物とすることもできる。本発明のある実施形態において、アノード活物質１０２ｂは炭素粉末であってもよく、その粒径は５μｍ〜３０μｍである。前述の物質以外には、アノード活物質１０２ｂは、ＳｎＯ、ＳｎＯ２、ＧｅＯ、ＧｅＯ２、Ｉｎ２Ｏ、Ｉｎ２Ｏ３、ＰｂＯ、ＰｂＯ２、Ｐｂ２Ｏ３、Ｐｂ３Ｏ４、Ａｇ２Ｏ、ＡｇＯ、Ａｇ２Ｏ３、Ｓｂ２Ｏ３、Ｓｂ２Ｏ４、Ｓｂ２Ｏ５、ＳｉＯ、ＺｎＯ、ＣｏＯ、ＮｉＯ、ＦｅＯ、またはこれらの組合せなどの金属酸化物をさらに含んでもよい。
【００２９】
カソード１０４の原料は、例えば、リチウム混合金属酸化物であり、それは、ＬｉＭｎＯ２、ＬｉＭｎ２Ｏ４、ＬｉＣｏＯ２、Ｌｉ２Ｃｒ２Ｏ７、Ｌｉ２ＣｒＯ４、ＬｉＮｉＯ２、ＬｉＦｅＯ２、ＬｉＮｉｘＣｏ１−ｘＯ２、ＬｉＦｅＰＯ４、ＬｉＭｎｘＮｉｙＯ２、ＬｉＭｎｘＣｏｙＮｉｚＯ２、ＬｉＭｃ０．５Ｍｎ１．５Ｏ４、またはこれらの組合せとすることができ、ここで、０＜ｘ＜１、０＜ｙ＜１、０＜ｚ＜１、ｘ＋ｙ＋ｚ＝１、およびＭｃは二価金属である。
【００３０】
ある実施形態において、アノード１０２および／またはカソード１０４は、かかる電極の機械的性質を増大させるためポリマー接着剤をさらに含有してもよい。適切なポリマー接着剤は、ポリフッ化ビニリデン（ＰＶＤＦ）、スチレンブタジエンゴム（ＳＢＲ）、ポリアミド、メラミン樹脂、またはこれらの組合せとすることができる。
【００３１】
セパレータ１０６は、絶縁材とすることができ、それは、例えば、ポリエチレン（ＰＥ）、ポリプロピレン（ＰＰ）、またはこれらの多層複合構造（例えば、ＰＥ／ＰＰ／ＰＥ）である。
【００３２】
電解質溶液１０８は、有機溶媒、リチウム塩および添加剤を含有し、ここで、電解質溶液１０８中の有機溶媒の含有量は６０重量％〜５０重量％であり、電解質溶液１０８中のリチウム塩の含有量は３５重量％〜５０重量％であり、電解質溶液１０８中の添加剤の含有量は０．０５重量％〜５重量％である。有機溶媒は、γ−ブチロラクトン（ＧＢＬ）、エチレンカーボネート（ＥＣ）、プロピレンカーボネート（ＰＣ）、炭酸ジエチル（ＤＥＣ）、酢酸プロピル（ＰＡ）、炭酸ジメチル（ＤＭＣ）、炭酸エチルメチル（ＥＭＣ）、またはこれらの組合せとすることができる。リチウム塩は、ＬｉＰＦ６、ＬｉＢＦ４、ＬｉＡｓＦ６、ＬｉＳｂＦ６、ＬｉＣｌＯ４、ＬｉＡｌＣｌ４、ＬｉＧａＣｌ４、ＬｉＮＯ３、ＬｉＣ（ＳＯ２ＣＦ３）３，ＬｉＮ（ＳＯ２ＣＦ３）２、ＬｉＳＣＮ、ＬｉＯ３ＳＣＦ２ＣＦ３、ＬｉＣ６Ｆ５ＳＯ３、ＬｉＯ２ＣＣＦ３、ＬｉＳＯ３Ｆ、ＬｉＢ（Ｃ６Ｈ５）４、ＬｉＣＦ３ＳＯ３、またはこれらの組合せとすることができる。
【００３３】
電解質溶液１０８中の添加剤は、マレイミド系化合物、水、およびビニレンカーボネートを含む。電解質溶液１０８中のマレイミド系化合物の含有量は、例えば、０．０５重量％〜５重量％であり、電解質溶液１０８中の水の含有量は、５０ｐｐｍ〜５００ｐｐｍであり、電解質溶液１０８中のビニレンカーボネートの含有量は、例えば、０重量％〜２重量％である。
【００３４】
添加剤のマレイミド系化合物は、マレイミド、ビスマレイミド、ポリマレイミド、ポリビスマレイミド、およびビスマレイミドとマレイミドのコポリマーからなる群から選択することができる。マレイミドは、例えば、Ｎ−フェニルマレイミド、Ｎ−（ｏ−メチルフェニル）−マレイミド、Ｎ−（ｍ−メチルフェニル）−マレイミド、Ｎ−（ｐ−メチルフェニル）−マレイミド、Ｎ−シクロヘキシルマレイミド、マレイミドフェノール、マレイミドベンゾシクロブテン、リン含有マレイミド、ホスファトマレイミド、シロキサニルマレイミド、Ｎ−（テトラヒドロピラニル−オキシフェニル）マレイミド、または２，６−ジメチルフェニルマレイミドである。ビスマレイミドの構造は、次の式（１−１）：
【化１】
0005508349.tif 000002
によって表され、ここで、上式（１−１）中のＲは、下記によって表すことができる。
【化２】
0005508349.tif 000003
【００３６】
電解質溶液１０８中の水の含有量は、５０ｐｐｍ〜５００ｐｐｍの範囲である。
【００３７】
本発明において、マレイミド系化合物は、特定の含有量の水と共に使用され、電解質溶液１０８の混合添加剤として機能し、これがリチウム電池の容量およびサイクル寿命を改善する効果をもたらすことに留意されたい。詳細には、マレイミド系化合物、水およびビニレンカーボネートは、電解質溶液１０８の添加剤中で電気化学的なカップリング反応を起こし、アノードの表面上に特別な物質、すなわち固体電解質界面（ＳＥＩ）を形成することがある。
【００３８】
図２は、図１における部分Ａの部分拡大図である。例えば、図２に示すように、電解質溶液１０８の添加剤中のマレイミド系化合物、水およびビニレンカーボネートの間で電気化学反応が起きることがあるため、アノード１０２の表面上に、電解質溶液１０８と接触して（すなわちアノード活物質１０２ｂ上に）、ＳＥＩ２０２を形成する。このように、ＳＥＩ２０２は、アノード１０２の表面上での電解質溶液１０８の分解を軽減するために用いることができ、それにより、アノード１０２の充放電の効率性が改善され、放充電のサイクル時におけるリチウム電池の電気容量の不可逆的なロスが低減される。
【００４０】
以下、リチウム電池の製造方法について紹介する。以下の製造フローは、リチウム電池の製造方法を詳細に紹介するために用いられ、これは、低い乾燥度または通常の乾燥度の環境下で実施することができるが、本発明を限定するために用いられるものではない。リチウム電池のその他の構成材の原料、組成物、形成方法および形成手順は、当業者に周知の一般的方法に従って、または前述の実施形態の説明に従って決定および実施することができるが、次の実施形態に限定されるものではない。図３は、本発明のある実施形態によるリチウム電池の製造工程を示したフローチャートである。
【００４１】
図３に関して、工程Ｓ３０２では、−５℃〜１５℃の露点で、アノードとカソードをセパレータで分離して電池のジェリーロールを作り、ここで、通常、アノード、カソードおよびセパレータが、収容領域を規定する。さらに、工程Ｓ３０２の前に、最初にアノードとカソードを製造することができる。そのあと、露点が−５℃〜１５℃の、低い乾燥度または通常の乾燥度の環境下で、セパレータ（例えば、ＰＰ製）を用い、巻きつけ手法でアノードとカソードを分離して電池のジェリーロールを作る。低い乾燥度または通常の乾燥度の環境の相対湿度は、例えば１５％〜５０％である。ある実施形態では、電池のジェリーロールは、大気環境にしばらくの間放置することなく、そのあとの製造工程で直ちに使用できる。もう一つの実施形態では、この電池のジェリーロールは、最初に大気環境にしばらくの間放置することができ、そのあと、次の製造工程で使用する。
【００４２】
工程Ｓ３０４では、電解質溶液を収容領域に充填し、ここで、電解質溶液は、有機溶媒、リチウム塩および添加剤を含有し、添加剤は、マレイミド系化合物およびビニレンカーボネートを含有する。電解質溶液は、有機溶媒、リチウム塩および添加剤の混合物とすることができ、ここで、電解質溶液中の有機溶媒の含有量は６０重量％〜５０重量％であり、電解質溶液中のリチウム塩の含有量は３５重量％〜６０重量％であり、電解質溶液中の添加剤の含有量は０．０５重量％〜５重量％である。さらに、収容領域に充填した電解質溶液の添加剤は、水を含有する。
【００４３】
工程Ｓ３０６では、アノード、カソード、セパレータおよび電解質溶液にパッケージ構造を巻きつけ、リチウム電池の製造を完了する。
【００４４】
リチウム電池を特定の湿度条件下で製造することで、環境中の水分（水蒸気）が電解質中の添加剤と反応することがあり、その結果、電気化学的なカップリング反応が起きて電極表面にＳＥＩを形成し、電解質溶液の添加剤に水を加えた前述の実施形態の効果がもたらされることに留意されたい。さらに、従来技術によれば、製造工程は、リチウム電池をパッケージ化する前には、高い乾燥度および低含水率の環境下で実施しなければならない。その一方、本発明の製造方法によれば、製造工程は、露点が−５℃〜１５℃の、低い乾燥度または通常の乾燥度の環境下で実施することができる。従って、本発明における製造に際して高い乾燥度および低含水率の環境は必要ではなく、厳格な乾燥処理は不要であり、その結果、リチウム電池の容量および電池性能が改善しながらも、その製造コストは低減する。
【００４５】
本発明のリチウム電池およびその製造方法が本当に電池の性能を改善できるかを証明するため、説明用の実験例を提供する。次の実験例のデータ結果は、本発明の製造方法によって製造されたリチウム電池の容量、電池の効率および交流（ＡＣ）インピーダンス等の特性を説明するためのみに使用され、本発明を制限するために使用されるものではない。
【００４６】
（実験例）
【００４７】
９０重量部のＬｉＣｏＯ２、５重量部のポリフッ化ビニリデン（ＰＶＤＦ）、５重量部のアセチレン・ブラック（導電性粉末）をＮ−メチル−２−ピロリジノン（ＮＭＰ）に添加して分散し、かくして得られたペーストをアルミ箔にコーティングした後、乾燥、圧縮および切断工程を経て、カソードを形成する。さらに、９５重量部のグラファイトおよび５重量部のＰＶＤＦをＮＭＰに添加して分散し、かくして得られたペーストをアルミ箔にコーティングした後、乾燥、圧縮および切断工程を経て、アノードを形成する。そのあと、露点が−５℃〜１５℃の、低い乾燥度または通常の乾燥度の環境下で、ＰＰをセパレータとして用い、巻きつけ手法でアノードとカソードを分離して電池のジェリーロールを作り、かかる電池のジェリーロールを通常の湿度または高湿度（例えば、相対湿度が９５％以上）の環境に６ヶ月間放置する。
【００４８】
そのあと、電解質溶液の有機溶媒として、２容量部のプロピレンカーボネート（ＰＣ）、３容量部のエチレンカーボネート（ＥＣ）および５容量部のジエチルカーボネート（ＤＥＣ）を混合する。電解質溶液のリチウム塩は、濃度が１ＭのＬｉＰＦ６である。電解質溶液の添加剤は、ビスマレイミドおよびビニレンカーボネートを含有し、ここで、今回の例におけるビスマレイミドは、式（１−２）に示す通りである。電解質溶液中のビスマレイミドの含有量はおよそ０．１重量％であり、電解質溶液中のビニレンカーボネートの含有量はおよそ２重量％である。そのあと、アノードとカソードとの間にある収容領域に、前述の電解質溶液を追加する。最後に、前述の構造にパッケージ構造を巻きつけてリチウム電池の製造を完了し、一般的な室温下でリチウム電池の充放電の試験を行う。今回の例のリチウム電池において、電解質溶液中の最終的な水分の含有量はおよそ５００ｐｐｍである。
【化３】
0005508349.tif 000004
【００４９】
（比較例）
【００５０】
９０重量部のＬｉＣｏＯ２、５重量部のＰＶＤＦ、５重量部のアセチレン・ブラック（導電性粉末）をＮＭＰに添加して分散し、かくして得られたペーストをアルミ箔にコーティングした後、乾燥、圧縮および切断工程を経て、カソードを形成する。さらに、９５重量部のグラファイトおよび５重量部のＰＶＤＦをＮＭＰに添加して分散し、かくして得られたペーストをアルミ箔にコーティングした後、乾燥、圧縮および切断工程を経て、アノードを形成する。そのあと、露点が−２５℃〜−４０℃の、高い乾燥度の環境下で、ＰＰをセパレータとして用い、巻きつけ手法でアノードとカソードを分離して電池のジェリーロールを作り、かかる電池のジェリーロールを高い乾燥度（例えば、相対湿度が５％未満）の環境に６ヶ月間放置する。そのあと、前述と同様の製造工程を用いてリチウム電池の製造を完了し、一般的な室温下でリチウム電池の充放電の試験を行う。
【００５１】
すなわち、この比較例は、高い乾燥度（例えば、相対密度が５％未満）の環境下で電池のジェリーロールを作ること、および高い乾燥度の環境に６ヶ月間放置することを除き、その他の電池の製造工程、並びに電解質溶液中の有機溶媒、リチウム塩および添加剤の含有量の全てにおいて、前述の実験例と同じである。
【００５２】
（電気的性質の測定）
【００５３】
Ａ．電池容量
【００５４】
実験例および比較例におけるリチウム電池を、一定の電流／電圧で充電および放電した。最初に、０．２ｍＡ／ｃｍ２の一定の電流密度を用い、電圧が４．２Ｖ、電流が０．１ｍＡ以下になるまでリチウム電池の充電を行う。そのあと、０．２ｍＡ／ｃｍ２の一定の電流密度で、カットオフ電圧（２．７５Ｖ）で、リチウム電池を放電する。実験例および比較例のそれぞれにおける容量（ミリアンペア・時間（ｍＡｈ））および効率は、次の表１に示す通りである。
【００５５】
Ｂ．充放電サイクル試験
【００５６】
実験例および比較例におけるリチウム電池を、一定の電流／電圧で充電および放電する。最初に、２６０ｍＡの一定電流を用い、電圧が４．２Ｖ、電流が２．６ｍＡ以下になるまでリチウム電池の充電を行う。そのあと、１ｍＡ／ｃｍ２の電流密度で、カットオフ電圧（２．７５Ｖ）に達するまで、リチウム電池を放電し、上記の工程を７回繰り返す。実験例および比較例における容量（ミリアンペア・時間（ｍＡｈ））は、次の表１に示す通りである。さらに、図４は、本発明の実験例および比較例による、充放電のサイクルとリチウム電池の容量の相関曲線を示した図である。
【００５７】
Ｃ．ＡＣインピーダンス実験
【００５８】
７サイクル目において実験例および比較例におけるリチウム電池を一定の電流で完全に放電したあと、振幅が５ｍＶのＡＣ電圧を用い、ダイオードタイプのＡＣインピーダンス・スキャンニングを１００Ｋ〜０．０１Ｈｚの範囲の周波数で実施する。
【００５９】
図５は、本発明の実験例および比較例による、リチウム電池の充電工程時のＡＣインピーダンス曲線を示した図である。
【表１】
0005508349.tif 000005
【００６０】
表１を参照して実験例と比較例とを比較すると、７回のサイクルの後、実験例における容量が５％〜１０％だけ増加している。さらに、図４に示すように、乾燥処理を実施しておらず、高湿度（例えば、相対湿度が９５％以上）の環境に６ヶ月間放置した実験例のリチウム電池のサイクル寿命は、厳格な乾燥処理を実施し、高い乾燥度（例えば、相対密度が５％未満）の環境に長期間放置した比較例のリチウム電池のサイクル寿命よりも長い。比較例と比べて、実験例のリチウム電池の電気的特性は比較的乏しく、電池の充放電工程の第１サイクルにおける電池反応の不可逆性は比較的大きい。前述の結果に至った理由は、電池の充放電工程の第１サイクル時、電解質溶液中の添加剤と水分が電気化学的反応を起こして電極表面上にＳＥＩを形成したからかもしれない（図２を参照）。しかしながら、電池の充放電工程の第２サイクル以降、実験例における電池容量は比較例における電池容量よりも明らかに高い。従って、実験例のリチウム電池をある湿度の環境に放置することにより、全体の電池容量を計算上で５％〜１０％増加させることができる。
【００６１】
さらに、図５に示すように、リチウム電池を充電したとき、実験例におけるリチウム電池のＡＣインピーダンスの上昇規模は、比較例におけるリチウム電池のそれよりもはるかに小さく、実験例におけるリチウム電池のＡＣインピーダンス全体は、比較例におけるリチウム電池のそれよりも低く、これが、実験例におけるリチウム電池のサイクル寿命が増加する効果をもたらしている。
【００６２】
上記のデータによれば、たとえ乾燥処理が実施されなくても、リチウム電池およびその製造方法は、リチウム電池の容量をなお効果的に改善することができる。このように、電解質溶液中の添加剤の電気化学的反応を通じて、如何なる電池の設計や電極の材料も変更することなく、リチウム電池の容量および効率を改善することができる。
【００６３】
要約すれば、本発明のリチウム電池およびその製造方法は、少なくとも以下の利点を有している：
１．  前記実施形態のリチウム電池において、電解質溶液の混合添加剤中にマレイミド系化合物とビニレンカーボネートと水を含み、これらが電池の容量および効率を効果的に改善する。
２．  前記実施形態のリチウム電池の製造方法において、特定の湿度条件下でリチウム電池を製造することができ、その結果、環境中および添加剤中の水分が電気化学的反応を起こすことがあり、これによりリチウム電池の容量を改善する効果をもたらす。
３．  前記実施形態のリチウム電池およびその製造方法は、単純な製造工程および組み立てを含む既存の製造工程と統合することができる。さらに、高精度の乾燥工場さえ適用せずとも電池性能を効果的に改善することができ、その結果、電池の製造コストが効果的に低減し、その競争力が改善する。
【００６４】
本発明の範囲および精神を離れることなく、本発明の構造体に対してさまざまな修正や変更を加えることができることは、当業者にとって明白である。前述を考慮し、次の請求の範囲及びそれと均等な範囲内にあるという条件で、本発明は、本発明の修正や変更にまで及ぶことを目的としている。
【図１】
0005508349.tif 000006
【図２】
0005508349.tif 000007
【図３】
0005508349.tif 000008
【図４】
0005508349.tif 000009
【図５】
0005508349.tif 000010